"式1の化合物式中、使用した記号および添字には以下が適用される:Pymは、以下の式2または3の基ここで、破線で示される結合は、アントラセンへの結合を示すであり;Arは、10~30個の芳香族環原子を有する縮合したアリールまたはヘテロアリール基これは、1以上のラジカルR12により置換されていてもよいであり;R1、R2、R3、R4、R5、R6、R7、R8、R9、R10、R11、R12は、出現するごとに同一であるかまたは異なり、H、D、F、Cl、Br、I、CHO、NR132、NAr12、BAr12、SiR132、SiAr12、C=OAr1、P=OAr12、S=OAr1、S=O2Ar1、CR13=CR13Ar1、CN、NO2、SiR133、BOR132、BR132、BNR1322、OSO2R13、1~40個のC原子を有する直鎖のアルキル、アルケニル、アルキニル、アルコキシもしくはチオアルコキシ基、または3~40個のC原子を有する分枝状もしくは環状のアルキル、アルケニル、アルキニル、アルコキシもしくはチオアルコキシ基これらのそれぞれは、1以上のラジカルR13により置換されていてもよいここで、1以上の隣接していないCH2基は、R13C=CR13、C≡C、SiR132、GeR132、SnR132、C=O、C=S、C=Se、C=NR13、P=OR13、SO、SO2、NR13、O、SまたはCONR13によって置きかえられていてもよく、1以上のH原子は、D、F、Cl、Br、I、CNまたはNO2によって置きかえられていてもよい、または5~60個の芳香族環原子を有する芳香族もしくはヘテロ芳香族環系これは、それぞれの場合に、1以上のラジカルR13により置換されていてもよい、または5~60個の芳香族環原子を有するアリールオキシもしくはヘテロアリールオキシ基これは、1以上のラジカルR13により置換されていてもよい、またはこれらの系の組合せであり;ここで、2個以上の隣接する置換基R1~R12は、互いに、単環または多環式の脂肪族または芳香族環系を形成していてもよく;Ar1は、出現するごとに同一であるかまたは異なり、5~30個の芳香族環原子を有する芳香族またはヘテロ芳香族環系これは、1以上のラジカルR13により置換されていてもよいであり;ここで、同一の窒素、リン、ケイ素またはホウ素原子に結合する2個のラジカルAr1は、単結合により、またはBR13、CR132、SiR132、C=O、C=NR13、C=CR132、O、S、S=O、SO2、NR13、PR13およびP=OR13から選択される架橋により、互いに連結されていてもよく;R13は、出現するごとに同一であるかまたは異なり、H、Dまたは1~20個のC原子を有する脂肪族、芳香族および/もしくはヘテロ芳香族炭化水素ラジカルここで更に、H原子は、DまたはFによって置きかえられていてもよいであり;ここで、2個以上の隣接する置換基13は、互いに、単環または多環式の脂肪族または芳香族環系を形成していてもよい。式4~6の化合物から選択される請求項1に記載の化合物式中、使用した記号は請求項1に記載される意味を有する。式4a~6aの化合物から選択される請求項2に記載の化合物式中、使用した記号は請求項1に記載される意味を有する。基Arが、10~16個のC原子を有する縮合したアリール基これは、1以上のラジカルR12により置換されていてもよい、好ましくはナフタレン、アントラセン、フェナントレン、ベンズアントラセン、クリセン、ベンゾフェナントレンまたはピレンこれらのそれぞれは、1以上のラジカルR12により置換されていてもよいを表すことを特徴とする請求項1~3の何れか一項に記載の化合物。基Arが、式7~27の構造から選択されることを特徴とする請求項1~4の何れか一項に記載の化合物式中、使用した記号は請求項1に記載される意味を有し、破線で示される結合は、それぞれの場合に、アントラセンへの連結の位置を表す。基Arが、式7a、8a、9a、10a、12a、14a、16aおよび26aの基から選択されることを特徴とする請求項5に記載の化合物式中、使用した記号は請求項1に記載される意味を有する。ラジカルR1~R12は、出現するごとに同一であるかまたは異なり、H、D、F、NAr12、C=OAr1、P=OAr12、S=OAr1、S=O2Ar1、CN、SiR133、1~10個のC原子を有する直鎖のアルキル基、または3~10個のC原子を有する分枝状もしくは環状のアルキル基これらのそれぞれは、1以上のラジカルR13により置換されていてもよいここで、1以上の隣接していないCH2基は、R13C=CR13によって置きかえられていてもよく、1以上のH原子は、DまたはFによって置きかえられていてもよい、または5~30個の芳香族環原子を有する芳香族もしくはヘテロ芳香族環系これは、それぞれの場合に、1以上のラジカルR13により置換されていてもよいからなる群より選択され;ここで、2個以上の隣接する置換基R1~R12は、互いに、単環または多環式の脂肪族または芳香族環系を形成していてもよいことを特徴とする請求項1~6の何れか一項に記載の化合物。ラジカルR9、R10およびR11は、出現するごとに同一であるかまたは異なり、Hまたは5~24個の芳香族環原子を有する芳香族もしくはヘテロ芳香族環系これは、それぞれの場合に、1以上のラジカルR13により置換されていてもよいを表すことを特徴とする請求項1~7の何れか一項に記載の化合物。反応性離脱基によって置換されているアントラセン誘導体を、ボロン酸基もしくはボロン酸エステル基によって置換されているピリミジン誘導体と反応させること、またはボロン酸基もしくはボロン酸エステル基によって置換されているアントラセン誘導体を、反応性離脱基によって置換されているピリミジン誘導体と反応させることを含む請求項1~8の何れか一項に記載の化合物の合成方法。電子デバイス、とりわけ有機エレクトロルミネセンスデバイスにおける、請求項1~8の何れか一項に記載の化合物の使用。有機エレクトロルミネセンスデバイス、有機集積回路、有機電界効果トランジスタ、有機薄膜トランジスタ、有機発光トランジスタ、有機太陽電池、有機色素増感太陽電池、有機光学検出器、有機感光体、有機電場消光デバイス、発光電気化学セル、有機レーザーダイオードおよび有機プラズモン発光デバイスからなる群より好ましくは選択される、請求項1~8の何れか一項に記載の少なくとも1種の化合物を含む電子デバイス。請求項1~8の何れか一項に記載の化合物が、電子輸送層において、および/または電子注入層において、および/または正孔遮断層において、および/または発光層における蛍光エミッターのためのマトリクス材料として、使用されることを特徴とする請求項11に記載の有機エレクトロルミネセンスデバイス。請求項1~8の何れか一項に記載の化合物が、電子輸送層または電子注入層において、更なる電子輸送材料または電子注入材料と組み合わせて、とりわけ有機アルカリ金属化合物と組み合わせて、使用されることを特徴とする請求項12に記載の有機エレクトロルミネセンスデバイス。請求項1~8の何れか一項に記載の少なくとも1種の化合物と、少なくとも1種の有機アルカリ金属化合物とを含む混合物。請求項1~8の何れか一項に記載の少なくとも1種の化合物と、少なくとも1種の溶媒とを含む配合物。[実施例]例15-10-ベンゾ[a]アントラセン-4-イルアントラセン-9-イルピリミジンの合成a4-アントラセン-9-イルベンゾ[a]アントラセン49.7g184mmolの9-ブロモアントラセン、50g184mmolの2-ベンゾ[a]アントラセンボロン酸および88.9g386mmolのK3PO4を900mlのトルエン、180mlの1,4-ジオキサンおよび1100mlの水に懸濁する。0.42g2mmolのPdOAc2および11mlの1Mトリ-tert-ブチルホスフィン溶液をこの懸濁液に加える。反応混合物を還流下で16時間加熱する。冷却後、シリカゲルを通して反応混合物をろ過し、有機相を分離し、200mlの水で3回洗浄し、その後、蒸発乾固する。残留物をトルエンから再結晶する。収量48g、理論の68。b4-10-ブロモアントラセン-9-イルベンゾ[a]アントラセン30.9g76.4mmolの4-アントラセン-9-イルベンゾ[a]アントラセンを最初に500mlのクロロホルム中に導入し、1.2g7.6mmolの塩化鉄IIIを加える。その後15.6g87.86mmolのNBSの20mlのクロロホルム中溶液を遮光して0°Cで一滴ずつ加え、混合物をこの温度で更に2時間撹拌する。その後150mlの水を混合物に加え、次にこれを酢酸エチルで抽出する。有機相をMgSO4上で乾燥し、溶媒を真空中で除去する。生成物をトルエンから再結晶する。収量:20.4g、理論の55、HPLCによる純度約98。c5-10-ベンゾ[a]アントラセン-4-イルアントラセン-9-イルピリミジン5-ピリミジンボロン酸をOrg.Biomol.Chem.、2004年、2巻、852頁と同様に調製する。20g41.4mmolの10-ブロモアントラセン-9-イルベンゾ[a]アントラセンおよび7.2g57.9mmolの5-ピリミジンボロン酸を600mlのエチレングリコールジメチルエーテルおよび150mlのEtOHに懸濁する。200mlの0.5MNa2CO3溶液を反応混合物に加える。500mg0.414mmolのPdPPh34をこの懸濁液に加え、混合物を還流下で12時間加熱する。冷却後、沈殿固体を吸引によりろ過し、水およびエタノールで洗浄し、乾燥する。残留物を熱トルエンで抽出し、トルエンから再結晶し、最後に高真空中で昇華させる。純度は99.9である。収量:10g、理論の50。例22-10-ベンゾ[a]アントラセン-4-イルアントラセン-9-イル-5-フェニルピリミジンの合成a2-アントラセン-9-イル-5-フェニルピリミジン36.1g140.4mmolの9-ブロモアントラセンを600mlの乾燥THFに溶解し、-78°Cに冷却する。この温度で、66.4ml165.9mmol/ヘキサン中2.5Mのn-ブチルリチウムを約20分にわたって加え、混合物をその後-78°Cで更に2.5時間撹拌する。45.1ml191.4mmolのホウ酸トリメチルをこの温度でできる限り速やかに加え、反応物を徐々に室温に達しさせる約18時間。30g127.6mmolの2-ブロモ-5-フェニルピリミジンを、800mlのトルエンおよび68mlの水酸化テトラエチルアンモニウムの脱気混合物に溶解し、4.4g3.83mmolのPdPPh34を加える。9-ボロノアントラセン溶液をそれに1滴ずつ加える。反応混合物を還流下で8時間加熱する。冷却後、ジクロロメタンを加え、水相を分離し、トルエンを用いる共沸蒸留により有機相を濃縮する。反応生成物をトルエンから再結晶して、35g82の2-アントラセン-9-イル-5-フェニルピリミジンを得る。b2-10-ブロモアントラセン-9-イル-5-フェニルピリミジン35g105.3mmolの2-アントラセン-9-イル-5-フェニルピリミジンを最初に500mlのクロロホルム中に導入する。その後20.7g115.8mmolのNBSの500mlのクロロホルム中溶液を遮光して0°Cで一滴ずつ加え、混合物をこの温度で更に4時間撹拌する。その後150mlの水を混合物に加え、次にこれを酢酸エチルで抽出する。有機相をMgSO4上で乾燥し、溶媒を真空中で除去する。生成物をトルエンから再結晶する。収量:32.5g、理論の75、HPLCによる純度約98。c2-10-ベンゾ[a]アントラセン-4-イルアントラセン-9-イル-5-フェニルピリミジン30g72.94mmolの2-10-ブロモアントラセン-9-イル-5-フェニルピリミジン、21.8g80.24mmolの2-ベンゾ[a]アントラセンボロン酸および32g153mmolのK3PO4を600mlのトルエン、150mlの1,4-ジオキサンおよび150mlの水に懸濁する。2.1g1.82mmolのPdPPh34をこの懸濁液に加える。反応混合物を還流下で16時間加熱する。冷却後、ジクロロメタンを反応混合物に加え、水相を分離し、トルエンを用いる共沸蒸留により有機相を濃縮し、その後、蒸発乾固する。残留物をトルエンから再結晶し、最後に高真空中で昇華させる。純度は99.9である。収量:20g、理論の50。例35-10-フェナントレン-3-イルアントラセン-9-イル-2-ピリジン-2-イルピリミジンの合成a5-ブロモ-2-ピリジン-2-イルピリミジン14.6ml150mmolの2-ブロモピリジンを700mlの乾燥THFに溶解し、-78°Cに冷却する。この温度で、66.0ml165mmol/ヘキサン中2.5Mのn-BuLiを約20分にわたって加え、その後、混合物を-78°Cで更に2.5時間撹拌する。44.8ml165mmolの塩化トリブチルスズをこの温度でできる限り速やかに加え、反応物を徐々に室温に達しさせる約18時間。その後150mlのNH4Cl溶液を反応混合物に加え、次にこれを酢酸エチルで抽出する。有機相をMgSO4上で乾燥し、溶媒を真空中で除去する。収量:44gの2-トリブチルスズピリジン、理論の80。30g108.6mmolの2-トリブチルスズピリジンを600mlのキシレンに懸濁し、31g108.6mmolの2-ヨード-5-ブロモピリミジンを加える。3.8g5.43mmolのPdPPh32Cl2および2.85g10.86mmolのトリフェニルホスフィンをこの懸濁液に加える。反応混合物を還流下で16時間加熱する。冷却後、ジクロロメタンを反応混合物に加え、水相を分離し、トルエンを用いる共沸蒸留により有機相を濃縮し、その後、蒸発乾固する。残留物をトルエンから再結晶する。収率:20g、理論の78。b5-アントラセン-9-イル-2-ピリジン-2-イルピリミジン20.6g80mmolの9-ブロモアントラセンを400mlの乾燥THFに溶解し、-78°Cに冷却する。この温度で、36.8ml92mmol/ヘキサン中2.5Mのn-BuLiを約20分にわたって加え、その後、混合物を-78°Cで更に2.5時間撹拌する。26.4ml112mmolのホウ酸トリイソプロピルをこの温度でできる限り速やかに加え、反応物を徐々に室温に達しさせる約18時間。18.9g80mmolの5-ブロモ-2-ピリジン-2-イルピリミジンを、400mlのトルエンおよび42mlの水酸化テトラエチルアンモニウム20の脱気混合物に溶解し、2.77g2.4mmolのPdPPh34を加える。9-ボロノアントラセン溶液をそれに1滴ずつ加える。反応混合物を還流下で8時間加熱する。冷却後、ジクロロメタンを加え、水相を分離し、トルエンを用いる共沸蒸留により有機相を濃縮する。反応生成物をトルエンから再結晶して、23g85の5-アントラセン-9-イル-2-ピリジン-2-イルピリミジンを得る。c5-10-ブロモアントラセン-9-イル-2-ピリジン-2-イルピリミジン20g68mmolの5-アントラセン-9-イル-2-ピリジン-2-イルピリミジンを最初に300mlのクロロホルム中に導入する。その後、13.31g74.8mmolのNBSの200mlのクロロホルム中溶液を遮光して0°Cで1滴ずつ加え、混合物をこの温度で更に4時間撹拌する。その後150mlの水を混合物に加え、次にこれを酢酸エチルで抽出する。有機相をMgSO4上で乾燥し、溶媒を真空中で除去する。生成物をトルエンから再結晶する。収量:22.4g、理論の80、HPLCによる純度98。d5-10-フェナントレン-3-イルアントラセン-9-イル-2-ピリジン-2-イルピリミジン20g77.8mmolの3-ブロモフェナントレンを400mlの乾燥THFに溶解し、-78°Cに冷却する。この温度で、40.5ml101.1mmol/ヘキサン中2.5Mのn-BuLiを約20分にわたって加え、その後、混合物を-78°Cで更に2.5時間撹拌する。28.7ml124.4mmolのホウ酸トリイソプロピルをこの温度でできる限り速やかに加え、反応物を徐々に室温に達しさせる約18時間。その後100mlのNH4Cl溶液を反応混合物に加え、次にこれを酢酸エチルで抽出する。有機相をMgSO4上で乾燥し、溶媒を真空中で除去する。収量:14gの3-フェナントレンボロン酸、理論の80。22g53.36mmolの5-10-ブロモアントラセン-9-イル-2-ピリジン-2-イルピリミジン、13g58.7mmolの3-フェナントレンボロン酸および23.8g112mmolのK3PO4を200mlのトルエン、200mlの1,4-ジオキサンおよび120mlの水に懸濁する。1.85g1.6mmolのPdPPh34をこの懸濁液に加える。反応混合物を還流下で16時間加熱する。冷却後、ジクロロメタンを反応混合物に加え、水相を分離し、トルエンを用いる共沸蒸留により有機相を濃縮し、その後、蒸発乾固する。残留物をトルエンから再結晶し、最後に高真空中で昇華させる。純度は99.9である。収量:16g、理論の60。例4OLEDの製造本発明によるOLEDおよび従来技術によるOLEDを、ここで述べる状況層厚変動、使用する材料に適合させた国際公開第2004/058911号に従って一般的な方法により製造する。様々なOLEDに関する結果を以下のOLEDの例1~23に示す表1および2参照。50nmの厚さの構造化ITOインジウムスズ酸化物で被覆されたガラス板は、OLEDが適用される基材を形成する。OLEDは、基本的に次の層構造を有する:基材ITO/正孔輸送層HTL、140nm/中間層IL、5nm/電子遮断層EBL、20nm/発光層EMLH1xのD1、znm/電子輸送層ETL、ynm/場合による電子注入層EIL、xnmおよび最後にカソード。カソードは、100nmの厚さを有するアルミニウム層により形成されている。OLEDの正確な構造を表1に示す。OLEDの製造に使用する材料を表3に示す。すべての材料が真空チャンバー中で熱蒸着により適用される。発光層はここで、少なくとも1種のマトリックス材料ホスト材料、および共蒸着によって特定の容積による割合で1種のマトリックス材料または複数のマトリックス材料と混合される発光ドーパントエミッターから常になる。H1:D195:5などの表現はここで、材料H1が95の容積による割合で層中に存在し、D1が5の容積による割合で層中に存在することを意味する。同様に、電子輸送層も2種の材料の混合物からなってもよい。OLEDは、標準的な方法によりその特性を明らかにする。このために、エレクトロルミネセンススペクトル、電流-電圧-輝度特性線IUL特性線および寿命を測定する。寿命は、光束密度が特定の初期光束密度I0から特定の割合に低下するまでの時間と定義される。LD50という表現は、前記寿命が、光束密度が0.5I0に50に、青色の例y<0.24において6000cd/m2から3000cd/m2に、および他の例において4000cd/m2から2000cd/m2に低下した時間であることを意味する。電流効率cd/Aおよび電力効率lm/Wは、IUL特性線から計算する。本発明による化合物は、とりわけ、蛍光およびリン光OLEDの電子輸送層ETLにおいて電子輸送材料として使用することができる。本発明による化合物ETL2、ETL3およびETL4がここで使用される。化合物ETL1およびETL5は、従来技術による比較として使用される。OLEDに関する結果を表2に要約する。例1~5および21~23は、従来技術による材料を含むOLEDを示し、比較例としての役割を果たす。本発明による例6~20によるOLEDは、本発明による式1の化合物の使用という利点を示す。本発明による化合物の使用は、従来技術と比較して構成要素の動作電圧、効率および寿命における改善が達成されることを可能にする。参照構成要素と比較して、電気的特性データは、すべての場合により良好である。他の点では同じ層構造を用いて、本発明による構成要素は、改善された性能データを示す。LiFはEIL2として使用される。"